"ワイドギヤップ半導体で作製された半導体素子と、上記半導体素子が載置される支持体と、上記半導体素子を外部機器に電気的に接続するための電気接続部と、上記半導体素子の表面を被覆すると共にSiO2膜で作製された表面保護膜と、上記表面保護膜を被覆すると共にポリイミドで作製されたポリイミド樹脂膜と、上記ポリイミド樹脂膜および上記電気接続部の少なくとも一部と上記半導体素子の側面を被覆すると共にポリシロキサンを主成分とする熱硬化性樹脂で作製された被覆部とを備えることを特徴とする半導体装置。請求項1に記載の半導体装置において、上記被覆部を作製する熱硬化性樹脂は、下記の成分、成分、成分を含有する珪素含有硬化性組成物であり、上記被覆部は、上記珪素含有硬化性組成物を熱硬化させた硬化物であり、上記硬化物の線膨張係数が50~300ppm°Cであることを特徴としている。成分:下記一般式1で表される珪素含有化合物。上式中、R1~R7は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R5及びR6は同時に炭素原子数1~12の飽和脂肪族炭化水素基となることはない、R8は炭素原子数2~4のアルキレン基であり、Zは炭素原子数2~4のアルケニル基若しくはアルキニル基であり、aは2~7の数であり、bは1~7の数であり、bを繰り返し数とする重合部分と、a-bを繰り返し数とする重合部分とは、ブロック状であってもランダム状であってもよい。eは0~3の数である。c及びdは、d:c=1:1~1:100且つ全てのcと全てのdとの合計が15以上となる数であって、且つ一般式1で表される珪素含有化合物の質量平均分子量を3000~100万とする数である。また、cを繰り返し数とする重合部分と、dを繰り返し数とする重合部分とは、ブロック状であってもランダム状であってもよい。成分:下記一般式2で表される珪素含有化合物。上式中、R9~R15は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R13及びR14は同時に炭素原子数1~12の飽和脂肪族炭化水素基となることはない、R16は炭素原子数2~4のアルキレン基であり、Hは炭素原子数2~4のアルケニル基若しくはアルキニル基であり、fは2~7の数であり、gは1~7の数であり、gを繰り返し数とする重合部分と、f-gを繰り返し数とする重合部分とは、ブロック状であってもランダム状であってもよい。jは0~3の数である。h及びiは、i:h=1:1~1:100且つ全てのhと全てのiとの合計が15以上となる数であって、且つ一般式2で表される珪素含有化合物の質量平均分子量を3000~100万とする数である。また、hを繰り返し数とする重合部分と、iを繰り返し数とする重合部分とは、ブロック状であってもランダム状であってもよい。成分:白金系触媒である硬化反応触媒請求項1または2に記載の半導体装置において、上記半導体素子は、炭化けい素半導体で作製されていることを特徴とする半導体装置。そこで、この発明の課題は、SiO2で作製された表面保護膜とポリシロキサンを主成分とする熱硬化性樹脂で作製されている被覆部との間に不均一な電荷分布が発生するのを回避して耐電圧性の低下を防止できる半導体装置を提供することにある。上記課題を解決するため、この発明の半導体装置は、ワイドギヤップ半導体で作製された半導体素子と、上記半導体素子が載置される支持体と、上記半導体素子を外部機器に電気的に接続するための電気接続部と、上記半導体素子の上面を被覆すると共にSiO2で作製された表面保護膜と、上記表面保護膜を被覆すると共にポリイミドで作製されたポリイミド樹脂膜と、上記ポリイミド樹脂膜および上記電気接続部の少なくとも一部と上記半導体素子の側面を被覆すると共にポリシロキサンを主成分とする熱硬化性樹脂で作製された被覆部とを備えることを特徴としている。この発明の半導体装置によれば、上記ポリイミドで作製されているポリイミド樹脂膜は、SiO2で作製された表面保護膜およびポリシロキサンを主成分とする熱硬化性樹脂で作製された被覆部との親和性が高い。したがって、上記ポリイミド樹脂膜は、上記表面保護膜および被覆部との境界面において安定な接合面を形成する。これにより、上記ポリイミド樹脂膜と上記表面保護膜との界面および上記ポリイミド樹脂膜と上記被覆部との界面に電荷が溜まりにくく上記界面に帯電する電荷を減少させることができる。よって、高電圧下、特に、動的な耐圧回復時の不均一な電荷の分布を抑制し、局所的な電界の集中を回避でき、耐電圧性の低下を防止できて素子の破壊を防ぐことができる。ポリイミドは、繰り返し単位にイミド結合を含む高分子の総称である。通常は、芳香族化合物が直接イミド結合で連結された芳香族ポリイミドを指す。芳香族ポリイミドは、芳香族同士がイミド結合を介して、共役構造を持つため、強固な分子構造を持ち、かつ、イミド結合が強い分子間力を持つために全ての高分子中で最高レベルの高い熱的機械的化学的性質を持つ。その一方、ポリイミドは、二つの原子のp軌道の間で直接的に電子が共有されているπ結合を持つ。π結合は、原子核の正電荷から距離があるため、σ結合よりも結合力が弱い。そのため、SiO2やポリシロキサンとの界面境界において、安定な接合面を形成する。これにより、上記界面に帯電する電荷を減少させ、高電圧下、特に、動的な耐圧回復時の不均一な電荷の分布を抑制し、局所的な電界の集中を回避でき、素子の破壊を防ぐことができる。尚、この発明において、ポリシロキサンを主成分とする熱硬化性樹脂は、シリコン樹脂に相当している。また、一実施形態の半導体装置では、上記被覆部を作製する熱硬化性樹脂は、下記の成分、成分、成分を含有する珪素含有硬化性組成物であり、上記被覆部は、上記珪素含有硬化性組成物を熱硬化させた硬化物であり、上記硬化物の線膨張係数が50~300ppm°Cであることを特徴としている。成分:下記一般式1で表される珪素含有化合物。上式中、R1~R7は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R5及びR6は同時に炭素原子数1~12の飽和脂肪族炭化水素基となることはない、R8は炭素原子数2~4のアルキレン基であり、Zは炭素原子数2~4のアルケニル基若しくはアルキニル基であり、aは2~7の数であり、bは1~7の数であり、bを繰り返し数とする重合部分と、a-bを繰り返し数とする重合部分とは、ブロック状であってもランダム状であってもよい。eは0~3の数である。c及びdは、d:c=1:1~1:100且つ全てのcと全てのdとの合計が15以上となる数であって、且つ一般式1で表される珪素含有化合物の質量平均分子量を3000~100万とする数である。また、cを繰り返し数とする重合部分と、dを繰り返し数とする重合部分とは、ブロック状であってもランダム状であってもよい。成分:下記一般式2で表される珪素含有化合物。上式中、R9~R15は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R13及びR14は同時に炭素原子数1~12の飽和脂肪族炭化水素基となることはない、R16は炭素原子数2~4のアルキレン基であり、Hは炭素原子数2~4のアルケニル基若しくはアルキニル基であり、fは2~7の数であり、gは1~7の数であり、gを繰り返し数とする重合部分と、f-gを繰り返し数とする重合部分とは、ブロック状であってもランダム状であってもよい。jは0~3の数である。h及びiは、i:h=1:1~1:100且つ全てのhと全てのiとの合計が15以上となる数であって、且つ一般式2で表される珪素含有化合物の質量平均分子量を3000~100万とする数である。また、hを繰り返し数とする重合部分と、iを繰り返し数とする重合部分とは、ブロック状であってもランダム状であってもよい。成分:白金系触媒である硬化反応触媒この実施形態によれば、上記被覆部を作製する熱硬化性樹脂は、上記のA成分およびB成分を含有し、かつ硬化反応触媒である白金系触媒を含有する珪素含有硬化性組成物であり、さらに充填剤としてセラミックス粒子を配合してもよい。これにより、上記被覆部は高温で使用してもクラック等が発生せず、高絶縁耐力を達成できる。また、一実施形態の半導体装置では、上記半導体素子は、炭化けい素半導体で作製されている。この実施形態によれば、上記半導体素子が炭化けい素半導体で作製されたことで、特に高温での使用条件での耐久性向上を図れる。この発明の半導体装置によれば、表面保護膜を被覆すると共に被覆部で被覆されるポリイミドで作製されているポリイミド樹脂膜は、SiO2で作製された表面保護膜およびポリシロキサンを主成分とする熱硬化性樹脂で作製された被覆部との親和性が高い。したがって、上記ポリイミド樹脂膜は、上記表面保護膜および被覆部との境界面において安定な接合面を形成する。これにより、上記ポリイミド樹脂膜と上記表面保護膜との界面および上記ポリイミド樹脂膜と上記被覆部との界面に電荷が溜まりにくく上記界面に帯電する電荷を減少させることができる。よって、高電圧下、特に、動的な耐圧回復時の不均一な電荷の分布を抑制し、局所的な電界の集中を回避でき、耐電圧性の低下を防止できて素子の破壊を防ぐことができる。以下、この発明を図示の実施の形態により詳細に説明する。図1は、この発明の半導体装置の実施形態の断面図である。この実施形態は、半導体素子としてSiCpn接合ダイオード10を備える。このSiCpn接合ダイオード10を銅製の支持体1の上面1Aに載置している。SiCpn接合ダイオード10は、n型SiC基板11と、n型SiC基板11上にエピタキシャル成長で形成されたn型SiCドリフト層12を有する。上記n型SiC基板11は、一例として、キャリヤ密度が8×1018cm-3、厚さは400μmである。また、n型SiCドリフト層12は、一例として、ドナー密度が5×1013cm-3、膜厚は300μmである。また、SiCpn接合ダイオード10は、n型SiCドリフト層12上に形成されたp型SiCアノード層13を有する。このp型SiCアノード層13は、一例として、アクセプタ密度5×1017cm-3、膜厚は2μmである。このp型SiCアノード層13は、反応性イオンエッチングにより両端部を除去してメサ構造に加工する。このRIEにおけるエッチングガスとしては、CF4とO2を用いて、プラズマ処理装置により、圧力5Pa、高周波電力260Wの条件で深さ約2μmまでエッチングした。また、このときのマスク材料として、CVDによって堆積したSiO2膜を用いた。次に、エッチングにより形成したメサ底部での電界集中を緩和するために、メサ底部に幅250μm、深さ0.7μmのp型JTE15を設けた。このp型JTE15は、Alイオン注入により形成した。このAlイオン注入のエネルギーは30~450keVの間で6段階に変え、トータルドーズ量は1.2×1013cm-2である。また、このp型JTE15の形成時には、JTE15の注入層がボックスプロファイルとなるように設計した。イオン注入は全て室温で行い、イオン注入のマスクには、グラファイトを用いた。注入イオンの活性化のための熱処理をアルゴンガス雰囲気中で1700°C、3分の条件で行った。なお、図1の符号14は、n型のチャネルストッパーである。また、この実施形態は、SiO2で作製された表面保護膜16を有し、この表面保護膜16は、SiCpn接合ダイオード10の上面を被覆しているが後述するアノード電極18が形成されるp型アノード層13の上面上の領域には形成されていない。この実施形態では、一例として、表面保護膜16の厚さを1μmとしたが、この表面保護膜16の厚さは1μm以上でも1未満でもよい。また、上記n型SiC基板11の下面にNiを形成しカソード電極17としている。また、P型アノード層13上に、TiとAlの膜をそれぞれ蒸着し、アノード電極18としている。アノード電極18は、Ti層とAl層から構成されている。上記アノード電極18には、アルミニウム金銅等で作製されるボンディングワイヤ21が接続されている。ボンディングワイヤ21は、SiCpn接合ダイオード10を外部機器に電気的に接続するための電気接続部である。また、上記カソード電極17は、パッケージをなす銅製の支持体1に金シリコン金スズ金ゲルマニウムのような金系半田やその他の高温用半田を用いて電気的接続を保って取り付けられている。また、上記SiO2で作製された表面保護膜16を被覆するようにポリイミド樹脂膜22が形成されている。この実施形態では、一例として、ポリイミド樹脂膜22の厚さを2μmとしたが、このポリイミド樹脂膜22の厚さは、1μm或いは3μmでもよく、10nmから10μmの範囲で設定可能であるが必ずしもこれに限定されるものではない。また、このポリイミド樹脂膜22アノード電極18ボンディングワイヤ21の一部SiCpn接合ダイオード10の側面および支持体1の上面1Aを被覆するように被覆部23が形成されている。この被覆部23は、ポリシロキサンを主成分とする熱硬化性樹脂で作製されている。この実施形態では、上記被覆部23を作製する熱硬化性樹脂として、以下に詳しく説明するようなポリシロキサンを主成分とする熱硬化性樹脂を採用したが、それ以外のシリコン樹脂を採用してもよい。より詳しくは、この実施形態では、上記被覆部23として使用される珪素含有硬化性組成物は、次に説明する合成工程1から合成工程5によって合成した珪素含有硬化性組成物に絶縁性セラミックスとして粒径20μmのアルミナ微粒子を5の体積充填率で配合している。この珪素含有硬化性組成物を200°Cにて6時間硬化反応させることにより被覆部23が得られる。また、上記硬化後の上記珪素含有硬化性組成物の線膨張係数は300ppm°Cである。なお、合成工程1~5において部とは重量部を表す。合成工程1ジクロロジメチルシラン90部とジクロロジフェニルシラン9部とを混合し、100部のイオン交換水、50部のトルエン及び450部の48水酸化ナトリウム水溶液の混合物中に滴下し、105°Cで5時間重合させた。得られた反応溶液を500部のイオン交換水で水洗した後、このトルエン溶液を脱水し、ピリジンを20部加え、これにさらにジメチルクロロシラン20部を加えて70°Cで30分間攪拌した。その後、100部のイオン交換水で水洗した後、150°Cで溶媒を減圧留去した。次に100部のアセトニトリルで洗浄し、その後、70°Cで溶媒を減圧留去し、鎖状ポリシロキサン化合物HSi-1を得た。鎖状ポリシロキサン化合物HSi-1のGPCによる分子量はMw=20,000であった。合成工程2上記合成工程1で得られた非環状ポリシロキサン化合物HSi-1100部をトルエン200部に溶かし、白金系触媒として白金-カルボニルビニルメチル錯体0.003部、及び不飽和結合を有する環状ポリシロキサン化合物である1,3,5,7-テトラメチル-1,3,5,7-テトラビニルシクロテトラシロキサン10部を加え、105°Cで2時間反応させた。70°Cで溶媒を減圧留去した後にアセトニトリル100部で洗浄した。その後、70°Cで溶媒を減圧留去し、珪素含有化合物VSi-1を得た。珪素含有化合物VSi-1は、前記一般式1に該当する化合物であり、GPCによる分析の結果、Mw=22,000であった。合成工程3ジクロロジメチルシラン90部とジクロロジフェニルシラン9部とを混合し、100部のイオン交換水、50部のトルエン及び450部の48水酸化ナトリウム水溶液の混合物中に滴下し、105°Cで5時間重合させた。得られた反応溶液を500部のイオン交換水で水洗した後に、このトルエン溶液を脱水し、ピリジンを20部加え、これにさらにジメチルビニルクロロシラン20部を加えて70°Cで30分間攪拌した。その後、100部のイオン交換水で水洗した後、150°Cで溶媒を減圧留去した。次に100部のアセトニトリルで洗浄し、その後、70°Cで溶媒を減圧留去し、不飽和結合を有する鎖状ポリシロキサン化合物VSi-2を得た。不飽和結合を有する鎖状ポリシロキサン化合物VSi-2のGPCによる分子量はMw=20,000であった。合成工程4上記合成工程1で得られた不飽和結合を有する非環状ポリシロキサン化合物VSi-2100部をトルエン200部に溶かし、白金系触媒として白金-カルボニルビニルメチル錯体0.003部、及び環状ポリシロキサン化合物である1,3,5,7-テトラメチルシクロテトラシロキサン10部を加え、105°Cで2時間反応させた。70°Cで溶媒を減圧留去した後にアセトニトリル100部で洗浄した。その後、70°Cで溶媒を減圧留去し、珪素含有化合物HSi-2を得た。珪素含有化合物HSi-2は、前記一般式2に相当する化合物であり、GPCによる分子量は、Mw=22,000であった。合成工程5A成分として上記合成工程2で得られた珪素含有化合物VSi-150部とB成分として上記合成工程4で得られた珪素含有化合物HSi-250部とを混合したものに、D成分として白金系触媒である白金-カルボニルビニルメチル錯体0.005部を混合して、上記第珪素含有硬化性組成物を得た。なお、上記珪素含有硬化性組成物が含有する上記珪素含有重合体としては、次に示す組成のものを採用できることが、実験により確認された。珪素含有重合体成分:下記A成分:下記一般式1で表される珪素含有化合物。上式中、R1~R7は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R5及びR6は同時に炭素原子数1~12の飽和脂肪族炭化水素基となることはない、R8は炭素原子数2~4のアルキレン基であり、Zは炭素原子数2~4のアルケニル基若しくはアルキニル基であり、aは2~7の数であり、bは1~7の数であり、bを繰り返し数とする重合部分と、a-bを繰り返し数とする重合部分とは、ブロック状であってもランダム状であってもよい。eは0~3の数である。c及びdは、d:c=1:1~1:100且つ全てのcと全てのdとの合計が15以上となる数であって、且つ一般式1で表される珪素含有化合物の質量平均分子量を3000~100万とする数である。また、cを繰り返し数とする重合部分と、dを繰り返し数とする重合部分とは、ブロック状であってもランダム状であってもよい。成分:下記一般式2で表される珪素含有化合物。上式中、R9~R15は、同一でも異なっていてもよく、炭素原子数1~12の飽和脂肪族炭化水素基、又は、飽和脂肪族炭化水素基で置換されていてもよい炭素原子数6~12の芳香族炭化水素基であり但し、R13及びR14は同時に炭素原子数1~12の飽和脂肪族炭化水素基となることはない、R16は炭素原子数2~4のアルキレン基であり、Hは炭素原子数2~4のアルケニル基若しくはアルキニル基であり、fは2~7の数であり、gは1~7の数であり、gを繰り返し数とする重合部分と、f-gを繰り返し数とする重合部分とは、ブロック状であってもランダム状であってもよい。jは0~3の数である。h及びiは、i:h=1:1~1:100且つ全てのhと全てのiとの合計が15以上となる数であって、且つ一般式2で表される珪素含有化合物の質量平均分子量を3000~100万とする数である。また、hを繰り返し数とする重合部分と、iを繰り返し数とする重合部分とは、ブロック状であってもランダム状であってもよい。成分:白金系触媒である硬化反応触媒成分:セラミックス粒子また、上記被覆部23をなす珪素含有硬化性組成物が含有するセラミックス粒子の粒径は1~50μmが好ましく、5~25μmがより好ましい。また、上記珪素含有硬化性組成物に占めるセラミックス粒子の体積充填率は0~40が好ましく、5以下がより好ましい。これにより、上記珪素含有硬化性組成物を硬化させてなる硬化物の線膨張係数を5~300ppm°Cにすることができる。なお、上記被覆部23をなす珪素含有硬化性組成物を硬化させてなる硬化物の線膨張係数を50ppm°Cより小さくすると、ポリイミド樹脂膜22との密着性が悪くなる。なお、上記珪素含有硬化性組成物にセラミックス粒子を添加してもしなくてもよく、上記珪素含有硬化性組成物に占めるセラミックス粒子の体積充填率は、0から70の範囲で設定可能であり、上記セラミックス粒子の体積充填率は、5以下とすることが望ましい。また、上記珪素含有硬化性組成物を硬化させてなる硬化物の線膨張係数は300ppm°C以下とすればよい。また、上記被覆部23をなす珪素含有硬化性組成物は絶縁性セラミックス微粒子を含有することで、上記珪素含有硬化性組成物のガスバリア性が向上する。すなわち、上記珪素含有硬化性組成物は酸化劣化しにくくなる。また、上記一般式に置いて、R1~R7R9~R15で表される炭素原子数1~12の飽和脂肪族炭化水素基の一例としては、メチル、エチル、プロピル、イソプロピル、ブチル、第2ブチル、第3ブチル、イソブチル、アミル、イソアミル、第3アミル、ヘキシル、2-ヘキシル、3-ヘキシル、シクロヘキシル、1-メチルシクロヘキシル、ヘプチル、2-ヘプチル、3-ヘプチル、イソヘプチル、第3ヘプチル、n-オクチル、イソオクチル、第3オクチル、2-エチルヘキシル、ノニル、イソノニル、デシル、ドデシル等が挙げられる。また、上記一般式において、R5R13で表される飽和脂肪族炭化水素基で置換されていてもよい炭素原子数6~12の芳香族炭化水素基は、置換基である飽和脂肪族炭化水素基も含めた全体で炭素原子数が6~12である。置換基である飽和脂肪族炭化水素基としては、例えば、上に例示した飽和脂肪族炭化水素基のうち、上記炭素原子数を満たすことができるものを採用することができ、一例として、フェニル、ナフチル、2-メチルフェニル、3-メチルフェニル、4-メチルフェニル、3-イソプロピルフェニル、4-イソプロピルフェニル、4-ブチルフェニル、4-イソブチルフェニル、4-第3ブチルフェニル、4-ヘキシルフェニル、4-シクロヘキシルフェニル、2,3-ジメチルフェニル、2,4-ジメチルフェニル、2,5-ジメチルフェニル、2,6-ジメチルフェニル、3,4-ジメチルフェニル、3,5-ジメチルフェニル、シクロヘキシルフェニル、ビフェニル、2,4,5-トリメチルフェニル等が挙げられる。また、上記一般式に置いて、R8R16で表される炭素原子数2~4のアルキレン基としては、一例として、-CH2CH2-、-CH2CH2CH2-、-CH2CH2CH2CH2-、-CHCH3CH2-、-CH2CHCH3-等が挙げられる。また、上記一般式に置いて、ZHで表される炭素原子数2~4のアルケニル基としては、一例として、CH2=CH-、CH2=CH-CH2-、CH2=CH-CH2-CH2-、CH2=CCH3-、CH2=CCH3-CH2-、CH2=CH-CHCH3-等が挙げられる。また、上記一般式に置いて、ZHで表される炭素原子数2~4のアルキニル基としては、一例として、下記の基が挙げられる。上記一般式,中のR1~R7,R9~R15において、炭素原子数1~12の飽和脂肪族炭化水素基の割合を大きくすると、得られる硬化物の可撓性が向上し、飽和脂肪族炭化水素基で置換されていてもよい炭素原子数6~12の芳香族炭化水素基の割合を大きくすると、得られる硬化物の耐熱性及び硬度が向上する。該飽和脂肪族炭化水素基と該芳香族炭化水素の割合は、硬化物に求められる物性により任意に設定することができる。好ましい割合数は、該飽和脂肪族炭化水素基:該芳香族炭化水素が100:1~1:2であり、20:1~1:1がより好ましい。また、炭素原子数1~12の飽和脂肪族炭化水素基としては、耐熱性が良好であるのでメチル基が好ましく、飽和脂肪族炭化水素基で置換されていてもよい炭素原子数6~12の芳香族炭化水素基としては、耐熱性が良好であるのでフェニル基が好ましい。上記一般式に置いて、R3R11及びR4R12が、炭素原子数1~12の飽和脂肪族炭化水素基、特にメチル基であり、R5R13及びR6R14の少なくとも一方が、飽和脂肪族炭化水素基で置換されていてもよい炭素原子数1~12の芳香族炭化水素基、特にフェニル基であるものが好ましい。上記ケイ素含有化合物の質量平均分子量は、3000~100万である。3000より小さいと得られる硬化物の耐熱性が不充分となり、100万より大きいと粘度が大きくなりハンドリングに支障をきたす。質量平均分子量は、5000~50万が好ましく、1万~10万がより好ましい。上記ケイ素含有化合物は、その製造方法により、特に制限されることはなく、周知の反応を応用して製造することができる。この実施形態によれば、上記被覆部23を作製する熱硬化性樹脂は、上記のA成分およびB成分を含有し、かつ硬化反応触媒である白金系触媒を含有する珪素含有硬化性組成物に充填剤としてセラミックス粒子を配合している。これにより、上記被覆部23は高温で使用してもクラック等が発生せず、高絶縁耐力を達成できる。図2は、上記実施形態において、ボンディングワイヤ21と支持体1との間に逆方向電圧Vを印加した時の電位分布イメージを示す。図2において、Lは電位Vの等電位線であり、Lは電位0の等電位線であり、この等電位線LとLとの間には、上記電位0と電位Vとの間の電位に対応する複数の等電位線が描かれている。また、図3は、図2に示すpinダイオード10のp型JTE15とSiO2表面保護膜16とポリイミド樹脂膜22と被覆部23とが積層されている部分を拡大して示している。図3に示すように、上記積層部分において、各等電位線Lは曲がらず略真っ直ぐに延びている。そして、上述のように、ポリイミド樹脂膜22はSiO2表面保護膜16との境界面S1および被覆部23との境界面S2において安定な接合面を形成する。したがって、両界面S1S2では電荷が自由に動き、電圧の過渡状態においても両界面S1S2に電荷が溜まりにくいから、各等電位線Lが曲がらず略真っ直ぐに延びた状態を維持できる。これにより、局所的な電界の集中を回避でき、耐電圧性の低下を防止できて素子の破壊を防ぐことができる。一方、図4に、SiO2表面保護膜16上に上記被覆部23を直接形成していて上記ポリイミド樹脂膜22を有していない比較例を部分的に拡大した様子を示す。SiO2表面保護膜16とポリシロキサンを主成分とする被覆部23との界面S11の親和性はよくないので、上記界面S11では電荷が自由に動きにくくなる。このため、電圧の過渡状態では、図5に示すように、上記界面S11に電荷が溜って、この電荷の存在により、等電位線Lが実線Lxで示すように曲がる。このため、矢印で示す箇所ZのSiC内に局所的に電界が集中して、耐電圧性の低下を招き、素子の破壊につながる。これに対し、本実施形態では、SiO2表面保護膜16と被覆部23との間にポリイミド樹脂膜22を形成しており、上記ポリイミド樹脂膜22は、上記SiO2表面保護膜16および上記ポリシロキサンを主成分とする熱硬化性樹脂で作製された被覆部23との親和性が高い。したがって、上記ポリイミド樹脂膜22は、上記SiO2表面保護膜16および被覆部23との境界面において安定な接合面を形成する。これにより、上記ポリイミド樹脂膜22と上記SiO2表面保護膜16との界面および上記ポリイミド樹脂膜22と上記被覆部23との界面に電荷が溜まりにくく上記界面に帯電する電荷を減少させることができる。よって、高電圧下、特に、動的な耐圧回復時の不均一な電荷の分布を抑制し、局所的な電界の集中を回避でき、素子の破壊を防ぐことができる。上記実施形態のSiCpnダイオードは、家電分野、産業分野、電気自動車などの車両分野、送電などの電力系統分野等において、例えばインバータなどの電力制御装置等に組込んで使用される。上記実施形態のSiCpnダイオードを電力制御装置に組込むことで、素子破壊を防ぐだけではなく、通電時の損失も抑制することができ、大電流通電が可能となると共に装置の信頼性を向上させることができる。尚、上記実施形態では、ワイドギャップ半導体材料を用いたバイポーラ半導体装置としてSiCを用いたSiCpnダイオードの一例を説明したが、バイポーラ半導体装置としては、GTO、IGBTなどの他のバイポーラ半導体装置であってもよい。また、本発明は、バイポーラ半導体装置だけでなくユニポーラ半導体装置にも適用できる。また、ワイドギャップ半導体材料としては、SiCの他に、ダイヤモンド、ガリウムナイトライドなどの他のワイドギャップ半導体材料を用いてもよい。"